電流収集基板によって互いに分離された少なくとも1個の第1の電気化学セルと少なくとも1個の第2の電気化学セルを含むリチウム電気化学アキュムレータであって、前記基板は、第1の面に、前記第1の電気化学セルの電極を支持し、前記第1の面と反対側の第2の面に、前記第2の電気化学セルの反対の極の電極を支持し、各セルが、電解質によって分離された正電極と負電極を有し、-前記電流収集基板が、銅、又は銅合金であり、-前記負電極は、式MxOyで表される金属酸化物化合物であって、Mは、Ti、Cr、Mn、Fe、Co、Ni、Cu、Mo、W及びこれらの混合物から選択された元素を表し、xとyは、カチオンの全電荷がアニオンの全電荷を打ち消して前記化合物が電気的に中性になるように選択された正整数である金属酸化物化合物と、リチウム金属、又はリチウム金属を含む合金と、スズ金属と、これらの混合物と、から選択された材料を含み、-前記正電極が、単体硫黄と、硫化物化合物と、これらの混合物とから選択され材料を含む、リチウム電気化学アキュムレータ。前記正電極が、単体硫黄を含み、前記負電極が、リチウム金属、又はリチウム金属を含む合金を含む、請求項1に記載のアキュムレータ。前記電解質が、リチウム塩を含む液体電解質である、請求項1又は2に記載のアキュムレータ。前記リチウム塩が、LiPF6、LiClO4、LiBF4、LiAsF6、LiCF3SO3、LiNCF3SO23、LiNC2F5SO2、リチウムビストリフルオロメチルスルフォニルイミドLiN[SO2CF3}2、及びこれらの混合物から選択された、請求項3に記載のアキュムレータ。前記電解質が、炭酸塩類及び/又はエーテル類からの1つ又は複数の溶剤を含む、請求項3又は4に記載のアキュムレータ。本発明者は、驚くべきことに、前記電流収集基板を形成するために銅又は銅合金を使用することによって、広幅パネルの正電極材料と負電極材料を使用できることを発見した。したがって、本発明は、電流収集基板によって互いに分離された少なくとも1個の第1の電気化学セルと少なくとも1個の第2の電気化学セルとを含むリチウム電気化学アキュムレータに関し、この基板は、第1の面に前記第1の電気化学セルの電極を支持し、前記第1の面の反対にある第2の面に前記第2の電気化学セルの電極を支持し、各セルが、電解質によって分離された正電極と負電極を含み、-前記電流収集基板が、銅又は銅合金であり、負電極が、式MxOyの金属酸化物化合物であり、ここで、Mは、Ti、Cr、Mn、Fe、Co、Ni、Cu、Mo、W及びこれらの混合から選択された元素を表し、xとyは、カチオンの全電荷がアニオンの全電荷を打ち消し、その結果、化合物が電気的に中性になるように選択された正整数である金属酸化物化合物と、リチウム金属、又はリチウム金属を含む合金と、スズ金属と、これらの混合物とから選択された材料を含んでもよく、-正電極は、単体硫黄と、硫化物化合物と、これらの混合物とから選択された材料を含んでもよい。本発明のより詳細な考察に入る前に、次の定義を行う。正電極とは、従来、前述および後述においても、ジェネレータが電流を出力するとき即ち、放電プロセスのときに陰極として働き、ジェネレータが充電プロセスにあるときに陽極として働く電極を意味する。負電極とは、従来、前述および後述においても、ジェネレータが電流を出力するとき即ち、放電プロセスときに陽極として働き、ジェネレータが充電プロセスのときに陰極として働く電極を意味する。正電極は、できる限りリチウム化された遷移金属酸化物と、できる限りリチウム化された遷移金属のモリブデン酸塩、ケイ酸塩、硫酸塩、ゲルマニウム酸塩及びニオブ酸塩と、遷移金属リン酸塩と、単体硫黄と、硫化物化合物と、これらの混合物とから選択された材料を含んでもよい。有利には、正電極は、単体硫黄と硫化物化合物から選択された材料を含んでもよい。単体硫黄とは、1つ又は幾つかの化学元素と結合されない硫黄元素を意味するものとする。できる限りリチウム化された遷移金属酸化物の例として、Li4Ti5O12などのチタン及びリチウム混合酸化物、LiV3O8などのバナジウム及びリチウム混合酸化物、又はV2O5などのバナジウム酸化物を挙げることができる。できる限りリチウム化された遷移金属モリブデン酸塩の例として、Fe2MoO43などのモリブデン酸鉄を挙げることができる。できる限りリチウム化された遷移金属リン酸塩の例として、FePO4を挙げることができる。硫化物化合物として、次のものを挙げることができる。-一般式Li2Snの多硫化リチウムであって、nが2~8の範囲の整数である多硫化リチウムと、-式R2Snの有機多硫化物であって、例えば2~6個の範囲の炭素原子を含むアルキル基などのRがアルキル基であるもの、又はnが2~8の範囲の整数であるRがアリール基であるもの、-式CS2nのポリ二硫化炭素型の有機硫黄化合物であって、nが2~8の範囲の整数である有機硫黄化合物。本発明によれば、負電極は、式MxOyの金属酸化物化合物であって、ここで、Mは、Ti、Cr、Mn、Fe、Co、Ni、Cu、Mo、W及びこれらの混合物から選択された元素であり、xとyは、カチオンの全電荷がアニオンの全電荷を打ち消し、その結果、化合物が電気的に中性になるように選択された正整数である金属酸化物化合物と、炭素などの炭素材料と、リチウム金属、又はリチウム金属を含む合金と、スズ金属と、これらの混合物から選択された材料を含んでもよい。リチウム金属とは、1つ又は幾つかの化学元素と結合していないリチウム元素を意味する。リチウム金属を含む合金とは、Al、Si、Sn、Cなどの別の元素と結合したリチウム金属を含む混合物例えば、LiC6を意味する。スズ金属は、1つ又は幾つかの化学元素と結合していないスズ元素を意味する。式MxOyの化合物の例として、TiO、TiO2、Ti2O3、Ti3O5、CrO2、CrO3、Cr2O3、MnO、MnO2、Mn2O3、Mn3O4、FeO、Fe2O3、Fe3O4、CoO、Co3O4、NiO、Cu2O、CuO、MoO2、MoO3、Mo4O11、Mo9O26、WO2、WO3を挙げることができる。負電極材料は、正電極材料と異ならなければならない。本発明の特に好ましい実施形態によれば、正電極は、単体硫黄を含み、負電極は、リチウム金属、又はリチウム金属を含む合金を含む。そのような1対の電極を電気化学セル内に含むアキュムレータは、以下の利点を有する。-300Wh.kg1を越えることもある極めて大きいエネルギー密度と、アキュムレータの構成電気化学セルの数に基づいて目的の用途に適合する全体アキュムレータ電圧と、を得ることができる。-電極の構造により、過放電からの電気化学セルの固有の保護システムを有する。第1の前述の利点に関しては、適切な数の電気化学セルを積み重ねることにより、全体アキュムレータ電圧例えば、240Vと、極めて大きいエネルギー密度例えば、約400Wh.kg1とを得ることができる。所定のエネルギー密度を得るために積み重ねられるセルの数は、LiFePO4/Li4Ti5O12電極対で動作するような先行技術のシステムより少ないエネルギー密度は、限定的に60Wh.kg1に近い。これにより、アキュムレータの質量を低減することができる。したがって、本発明のアキュムレータは、特に電気自動車の分野などの応用分野の対象となる。第2の前述の利点に関して、利点は、正電極の構成硫黄が、過放電現象に対する本質的な保護機構を保証できるという事実によるものである。その理由は、硫黄が、充電プロセス中にリチウム多硫化物型の化合物、特に式Li2Snnは、2~8の範囲に合致する化合物を生じさせることができるからである。この化合物は、形成された後で、電解質内で、レドックスシャトルの役割をする。即ち、この化合物は、この化合物の酸化体を提供するためにこのセルの電極の一方で所定の電位で酸化され、この酸化体は、還元体を提供するために同じセルの反対の極の電極で還元され、次にこの還元体を逆極性の電極で酸化することができる。前述の所定電位で、平衡状態になり、その結果、一方の電極で化合物の消費が行われ、反対の極の電極でその再生が行われるレドックスシャトルの名前はその由来による。これらの反応は一定の電位で行われるので、このメカニズムが生じるとすぐに、この化合物の消費/再生の現象はセル電圧を安定化させる。より具体的には、このレドックスシャトルメカニズムは、2.4~2.5Vこの電位は、相対的に電位Li/Liと表現されるの電位で行われる。即ち充填プロセス中のセル電圧は、経過した充電時期にかかわらずこの電位で安定化される。本発明のアキュムレータ内で働くこの1対の電極に関して、このセル電圧は、後者がセルの構成元素の整合性を損ねることなく完全に許容可能である。実際には、リチウム多硫化物型の化合物の作用によるセル電圧は、前記セルが過充電状態にある電圧値より低い値で安定化される。このように充電時間に関係がないことは、充電動作中に、これらのセルが過充電状態になり、その過充電によってこのセル要素を劣化させる過充電状態状態で見つけるリスクをなくすことになる。その結果、リチウム多硫化物型の化合物の作用によるセル電圧の安定化により、定格電圧が得られないセルの充電は維持され、これは、充電が完了したセルに影響を及ぼさない。したがって、この結果、充電の終わりに、アキュムレータは、各セルがサイクルの終わりで同じ充電状態を有し、これにより全体電圧が完全に規定される。したがって、アキュムレータの様々な構成セルの充電を制御する電子システムを使用する必要がなくなり、過放電現象に対する保護は、外部システムにではなくセルの構造に固有のものである。この結果、制御システムを使用するアキュムレータと比較して、アキュムレータが軽量になり、更に、起こり得る制御システムの故障の心配がなくなる。最後に、リチウム多硫化物型の化合物の作用は、アキュムレータの電気化学セルの少なくとも1個が、まわりのセルに悪影響を及ぼす電極の実際の充電なしにセル電圧の上昇によって起こる故障を特徴とするときに、効率的なこともある。本発明によるリチウム多硫化物型化合物によって、故障セルのセル電圧が、従来の2.4~2.5V添加物のレドックスシャトルメカニズムで設定される電位に対応するの範囲の値に安定化され、他の非故障セルは充電され続けることがある。前述のように、電流集電基板は、第1の面に、前記第1の電気化学セルの電極を支持し、前記第1の面と反対側の第2の面に、前記第2の電気化学セルの反対の極の電極を支持し、即ち、電流収集基板は、第1の面に、前記第1の電気化学セルの正電極を支持し、前記第1の面と反対側の第2の面に、前記第2の電気化学セルの負電極を支持する。逆の組み合わせも同様である。したがって、本発明のアキュムレータのシナリオでは、電流収集基板の構成材料は、正電極の組成物に入る単体硫黄と負電極の組成物に入るリチウム金属の両方に対して安定していなければならない。銅又は銅合金を利用する本発明による電流収集基板は、前述の安定条件を満たす。本発明のアキュムレータの電気化学セルの1対の構成電極によって、先行技術によるバイポーラ構造を有するアキュムレータのように複雑な構造の電流収集基板に頼る必要がなく、電極材料に対して安定しているという理由のために、電流収集基板は、各面が互いに異なる材料からなる2面構造を有する。電解質は、好ましくはリチウム塩を含む液体電解質である。したがって、例えば、液体電解質には、リチウム塩が溶かされた、炭酸エチレン、炭酸プロピレン、炭酸ジメチル、炭酸ジエチルなどの炭酸塩型の溶剤又は溶剤混合物、及び/又はジメトキシエタン、ジオキソラン、ジオキサン、テトラエチレングリコールジメチルエーテルTEGDMEの頭文字で知られる及びこれらの混合物などのエーテル型の溶剤又は溶剤混合物が挙げられる。例えば、リチウム塩は、LiPF6、LiClO4、LiBF4、LiAsF6、LiCF3SO3、LiNCF3SO23、LiNC2F5SO2、リチウムビストリフルオロメチルスルフォニルイミドLiTFSIの頭文字で知られるLiN[SO2CF3]2、及びこれらの混合物によって構成された群から選択されてもよい。液体電解質の使用により、充電率が高い場合でも、一方の電極から他方の電極へのリチウム多硫化物添加物の優れた拡散を保証し、これによりセル過放電に対して高効率の保護が実現され有利である。前述の液体電解質は、本発明のアキュムレータの電気化学セルでは、電気化学セルの正電極と負電極との間に配置されるセパレータに含浸される鉛でよい。このセパレータは、穿孔に液体電解質を収容することができる、高分子材料などの多孔質材料でよい。例えば、高分子は、ポリアクリロニトリル、ポリエチレンオキシド、ポリフッ化ビニリデン、ビニリデンフッ化ヘキサフルオロプロピレンの共重合体、又は液体電解質がある状態でゲル化することによりイオン導電性になる別の高分子を含む。リチウム塩は、前に提示したものと同じ定義に適合すればよい。第1のセル及び/又は第2のセルが、アキュムレータの端に配置される即ち、スタックの端に配置されたセルを構成するとき、この第1及び/又は第2のセルは、電流収集基板の1つの面に付着された電極を有し、その反対面が隣接セルの反対の極の電極によって占有されており、更に、電流収集基板の第1の面に付着された反対の極の電極とを有し、前記第1の面と反対側の面が、隣接セルの電極によって占有されておらず、前記第1のセル及び/又は第2のセルが、スタックの最終セルを構成すると考えられる。電流収集基板は、その単一面が電極によって占有され、有利には銅又は銅合金でよいが、別の金属又は合金でもよい。本発明によるアキュムレータは、特に大量のエネルギーを必要とする小さい一体構造を必要とする製品搭載システム、スタンドアロンシステムなどに適する。この種の必要性は、独立電源を必要とする製品の分野で生じ、その製品は、コンピュータ、ビデオ、電話技術、電気自動車やハイブリッド自動車などの輸送の分野、更には医療、宇宙、マイクロエレクトロニクスの分野に該当する。本発明は、次に、添付図面を参照して以下に定義された特定の実施形態と関連して説明される。以下に示した例は、付録として図に示された本発明によるアキュムレータの作製を示し、このアキュムレータは、バイポーラと言われる、銅の電流収集基板によって分離された第1の電気化学セルと第2の電気化学セルのスタックからなり、各セルはそれぞれ、電解質によって分離された単体硫黄を含む正電極とリチウム金属を含む負電極とを有する。1周辺正電極と呼ばれる正電極の作成以下の組成:80質量の単体硫黄10質量のスーパーPカーボンブラック10重量のポリビニリデンフルオライドPVDFの正電極が以下の手順により調製される:-単体硫黄とカーボンブラック粉末を別々に計量し、-PVDFを含むN-メチルピロリドンNMPの溶液を調製し、-機械的攪拌によって混合しながら前述の粉末を前記溶液に徐々に添加し、-均一混合物を得た後で、マイクロメータードクターブレードによって、前記混合物を厚さ20μmの銅シートの一方の面に被覆して、厚さ100μmの層を得て、-それにより付着された層を55°Cの炉内で24時間乾燥させ、NMPを蒸発させ、-その層を50°Cで48時間乾燥させて、微量の残留水を全て除去し、それにより得られた層が正電極となり、この層は、15μmの厚さを有する。2周辺負電極と呼ばれる負電極の作成周辺負電極は、電流収集基板の役割をする銅シート上に厚さ135μmのリチウム金属シートを熱間圧延することによって作成される。3バイポーラ基板とも呼ばれる基板の作成バイポーラ基板は、上の項目1で述べた操作手順を、厚さ20μmの銅シートの第1の面に適用し、上の項目2で述べた操作手順を、同じシートの第2の面に適用することにより作成され、この第2の面は、前記第1の面と反対側である。4スタックの作成図1に示されたアキュムレータは、2つの工程で作成される。非制御雰囲気中で実行される第1の工程は、図1に示された構成に従う構成により、周辺正電極、バイポーラ基板、及び周辺負電極を、ジェネレータ開口の一方の面を空けたまま2つのU字型ポリエチレンガスケット内に配置する工程と、次に組立体を高温圧縮してアキュムレータの封止を保証する工程とからなる。不活性雰囲気中で実行される第2の工程は、空いた面から、正電極と負電極との間の両方のセル内に、テトラエチレングリコールジメチルエーテルTEGDME/ジオキソランの体積50/50混合物の溶液中のリチウムビス-トリメチルスルフォニルイミド1mol.L1を主成分とする液体電解質が含浸されたポリプロピレン/ポリエチレンセパレータを導入する工程からなる。次に、空いた面は、ポリエチレンの2つの他のガスケットによって閉じられる。これらの様々な工程の最後に、図に示された構成により、-導電性銅基板5上に付着された単体硫黄を含む周辺正電極3と、周辺正電極3と向かい合い、導電性銅基板9の第1の面に付着されたリチウム金属を含む負電極7とを有し、前記負電極と前記正電極が、上に定義されたような電解質が含浸されたセパレータ11によって互いに分離された第1の電気化学セル1と、-導電性銅基板17上に付着されたリチウム金属を含む周辺負電極15と、周辺負電極15と向かい合い、前記導電性銅基板9の第2の面に付着された単体硫黄を含む正電極19とを有し、前記第2の面が、前記第1の面と反対側にあり、前記負電極と前記正電極が、上に定義されたような電解質が含浸されたセパレータ21によって互いに離された第2の電気化学セル13とを有する電気化学リチウムアキュムレータが得られる。